【誤訳訂正書】
【提出日】平成20年5月9日(2008.5.9)
【誤訳訂正１】
【訂正対象書類名】特許請求の範囲
【訂正対象項目名】全文
【訂正方法】変更
【訂正の内容】
【特許請求の範囲】
【請求項１】
（ａ）ポリアミック酸であって、溶液を形成するために溶媒に溶解しており、
これに関連した最低ゲル−フィルム形成温度および最低グリーンフィルム形成温度を有するポリアミック酸と、
（ｂ）２〜２０個の繰り返し単位を有するエステル化ポリアミック酸オリゴマーであって、
カルボニル、シアノ、ヒドロキシ、アルキン、マレイミド、ノルボルネンおよびスルホニル基からなる群から選択される少なくとも２種の架橋性基を有し、
これに関連したイミド化温度を有し、かつ、
前記オリゴマーの前記イミド化温度が最低ゲル−フィルム形成温度および最低グリーンフィルム形成温度の少なくとも１つよりも高く、かつ、
前記ポリアミック酸溶液に可溶であり、構成成分（ａ）および（ｂ）の総合重量の０．５〜１０重量パーセントの量で存在するエステル化ポリアミック酸オリゴマーと
を含む構成成分の反応生成物を含むことを特徴とするポリイミド組成物。
【請求項２】
前記エステル化ポリアミック酸オリゴマー（ｂ）の前記イミド化温度が１４０℃以上であることを特徴とする請求項１に記載のポリイミド組成物。
【請求項３】
前記エステル化ポリアミック酸オリゴマーが２〜７個の繰り返し単位を有することを特徴とする請求項１に記載のポリイミド組成物。
【請求項４】
前記ポリアミック酸溶液（ａ）が、
ピロメリット酸二無水物、２，２’，３，３’−ビフェニルテトラカルボン酸二無水物、３，３’，４，４’−ビフェニルテトラカルボン酸二無水物、２，３，２’，３’−ベンゾフェノンテトラカルボン酸二無水物、３，３’，４，４’−ベンゾフェノンテトラカルボン酸二無水物、ナフタレン−２，３，６，７−テトラカルボン酸二無水物、ナフタレン−１，４，５，８−テトラカルボン酸二無水物、４，４’−オキシジフタル酸二無水物、３，３’，４，４’−ビフェニルスルホンテトラカルボン酸二無水物、３，４，９，１０−ペリレンテトラカルボン酸二無水物、ビス（３，４−ジカルボキシフェニル）スルフィド二無水物、ビス（３，４−ジカルボキシフェニル）メタン二無水物、２，２−ビス（３，４−ジカルボキシフェニル）プロパン二無水物、２，２−ビス（３，４−ジカルボキシフェニル）ヘキサフルオロプロパン、２，６−ジクロロナフタレン−１，４，５，８−テトラカルボン酸二無水物、２，７−ジクロロナフタレン−１，４，５，８−テトラカルボン酸二無水物、２，３，６，７−テトラクロロナフタレン−１，４，５，８−テトラカルボン酸二無水物、フェナントレン−８，９，１０−テトラカルボン酸二無水物、ピラジン−２，３，５，６−テトラカルボン酸二無水物、ベンゼン−１，２，３，４−テトラカルボン酸二無水物、およびチオフェン−２，３，４，５−テトラカルボン酸二無水物、ならびにそれらの組合せ
からなる群から選択されるテトラカルボン酸二無水物と、
メタ−フェニレンジアミン、パラ−フェニレンジアミン、１，２−ジアミノベンゼン、４，４’−ジアミノジフェニルメタン、２，２−ビス（４−アミノフェニル）プロパン、４，４’−ジアミノジフェニルプロパン、４，４’−ジアミノジフェニルスルフィド、４，４’−ジアミノジフェニルスルホン、３，３’−ジアミノジフェニルスルホン、３，４’−ジアミノジフェニルエーテル、４，４’−ジアミノジフェニルエーテル、２，６−ジアミノピリジン、ビス（３−アミノフェニル）ジエチルシラン、４，４’−ジアミノジフェニルジエチルシラン、ベンジジン、３，３’−ジクロロベンジジン、３，３’−ジメトキシベンジジン、４，４’−ジアミノベンゾフェノン、Ｎ，Ｎ−ビス（４−アミノフェニル）−ｎ−ブチルアミン、Ｎ，Ｎ−ビス（４−アミノフェニル）メチルアミン、１，５−ジアミノナフタレン、３，３’−ジメチル−４，４’−ジアミノビフェニル、４−アミノフェニル−３−アミノベンゾエート、Ｎ，Ｎ−ビス（４−アミノフェニル）アニリン、ビス（ｐ−ベータ−アミノ−ｔ−ブチルフェニル）エーテル、ｐ−ビス−２−（２−メチル−４−アミノペンチル）ベンゼン、ｐ−ビス（１，１−ジメチル−５−アミノペンチル）ベンゼン、１，３−ビス（４−アミノフェノキシ）ベンゼン、ｍ−キシリレンジアミン、ｐ−キシリレンジアミン、４，４’−ジアミノジフェニルエーテルホスフィンオキシド、４，４’−ジアミノジフェニルＮ−メチルアミン、４，４’−ジアミノジフェニルＮ−フェニルアミン、およびそれらの組合せからなる群から選択されるジアミンと
の反応生成物から形成されることを特徴とする請求項１に記載のポリイミド組成物。
【請求項５】
前記ポリアミック酸溶液（ａ）が極性非プロトン溶媒を含むことを特徴とする請求項１に記載のポリイミド組成物。
【請求項６】
前記エステル化ポリアミック酸オリゴマー（ｂ）が、
ピロメリット酸二無水物、２，２’，３，３’−ビフェニルテトラカルボン酸二無水物、３，３’，４，４’−ビフェニルテトラカルボン酸二無水物、４，４’−オキシジフタル酸無水物、２，３，２’，３’−ベンゾフェノンテトラカルボン酸二無水物、３，３’，４，４’−ベンゾフェノンテトラカルボン酸二無水物、３，３’，４，４’−ジフェニルスルホンテトラカルボン酸二無水物、ビス（３，４−ジカルボキシフェニル）メタン二無水物、２，２−ビス（３，４−ジカルボキシフェニル）プロパン二無水物、およびそれらの組合せからなる群から選択されるテトラカルボン酸二無水物と、
ｍ−フェニレンジアミン、パラ−フェニレンジアミン、ジアミノベンゾフェノン、および４，４’−オキシジアニリン、３，４’−オキシジアニリン、４，４’−ジアミノジフェニルメタン、２，２−ビス（４−アミノフェニル）プロパン、４，４’−ジアミノジフェニルプロパン、４，４’−ジアミノジフェニルスルホン、３，３’−ジアミノジフェニルスルホン、ビス（３−アミノフェニル）ジエチルシラン、４，４’−ジアミノジフェニルジエチルシラン、ベンジジン、１，３−ビス（４−アミノフェノキシ）ベンゼン、ｐ−ジアミノジフェニルアセチレン、３，３’−ジヒドロキシ−４，４’−ジアミノ−ビフェニル、３，３’−ジアミノ−４，４’−ジヒドロキシ−ビフェニル、１，３−ビス（３−アミノフェノキシ）−５−シアノ−ベンゼン、およびそれらの組合せからなる群から選択されるジアミンと
の反応生成物から形成されることを特徴とする請求項１に記載のポリイミド組成物。
【請求項７】
前記エステル化ポリアミック酸オリゴマー（ｂ）が一般式
【化１】
2004531608.tif 000001
（式中、
ｎは２〜２０に等しく、
各Ｒ1は独立して
【化２】
2004531608.tif 000002
からなる群から選択され、
各Ｒ2は、その９０％以下が−ＯＨ基であるという条件で、独立して
【化３】
2004531608.tif 000003
からなる群から選択され、
各Ｒ3は独立して
【化４】
2004531608.tif 000004
からなる群から選択され、
かつ、
各Ｒ4は、オリゴマーが、カルボニル、シアノ、ヒドロキシ、アルキン。マレイミド、ノルボルネンおよびスルホニル基からなる群から選択される少なくとも２種の架橋性基を有するという条件で、独立して
【化５】
2004531608.tif 000005
からなる群から選択される）
を有することを特徴とする請求項１に記載のポリイミド組成物。
【請求項８】
前記エステル化ポリアミック酸オリゴマーが式
【化６】
2004531608.tif 000006
（式中、ｎは２〜７であり、各Ｒ2は、その９０％以下がヒドロキシ基であるという条件で、エトキシおよびヒドロキシ基からなる群から独立して選択される基である）
を有することを特徴とする請求項７に記載の組成物。
【請求項９】
前記反応生成物が、約１５と１２５℃との間のゲル−フィルム形成温度を用いる化学転化によって得られることを特徴とする請求項８に記載のポリイミド組成物。
【請求項１０】
前記エステル化ポリアミック酸オリゴマー（ｂ）が構成成分（ａ）および（ｂ）の総合重量の１．０〜３重量パーセントの量で存在することを特徴とする請求項１に記載のポリイミド組成物。
【誤訳訂正２】
【訂正対象書類名】明細書
【訂正対象項目名】０００９
【訂正方法】変更
【訂正の内容】
【０００９】
本発明に従って、フィルム形態で製造され、金属層で被覆された場合に、フィルムと金属層との間の改善された剥離強度を示すポリイミド組成物が提供される。本発明のポリイミド組成物は、
（ａ）ポリアミック酸であって、溶液を形成するために溶媒に溶解しており、
これに関連した最低ゲル−フィルム形成温度および最低グリーンフィルム形成温度を有するポリアミック酸と、
（ｂ）２〜２０個の繰り返し単位を有するエステル化ポリアミック酸オリゴマーであって、
カルボニル、シアノ、ヒドロキシ、アルキン、マレイミド、ノルボルネンおよびスルホニル基からなる群から選択される少なくとも２種の架橋性基を有し、
これに関連したイミド化温度を有し、かつ、
前記オリゴマーの前記イミド化温度が最低ゲル−フィルム形成温度または最低グリーンフィルム形成温度よりも高く、かつ、
前記ポリアミック酸溶液に可溶であり、構成成分（ａ）および（ｂ）の総合重量の０．５〜１０重量パーセントの量で存在するエステル化ポリアミック酸オリゴマーと
を含む構成成分の反応生成物を含む。
【誤訳訂正３】
【訂正対象書類名】明細書
【訂正対象項目名】００１５
【訂正方法】変更
【訂正の内容】
【００１５】
熱的変換法を利用する場合、ポリアミック酸溶液（ａ）は、これに関連した「最低グリーンフィルム形成温度」を有する。本明細書で使用されるように、用語「最低グリーンフィルム形成温度」は、熱的変換法において、自立のグリーンフィルムが６０分以内で形成されるような程度に、溶媒減少とポリアミック酸のイミド化とが起こる該温度を意味する。最低グリーンフィルム形成温度は、５０℃ほどに低くてもよい。より短い時間で自立のフィルムを形成するために、より高いグリーンフィルム形成温度が使用される。しかしながら実際問題として、２００℃を上回るグリーンフィルム形成温度は、不満足なフィルム品質という結果になるので、一般には使用されない。グリーンフィルムは、典型的には約７５重量パーセントである固形分含有率を有し、イミド化のレベルは一般に、完全イミド化のたったの２５〜３０％に過ぎない。
【誤訳訂正４】
【訂正対象書類名】明細書
【訂正対象項目名】００１６
【訂正方法】変更
【訂正の内容】
【００１６】
エステル化ポリアミック酸オリゴマー（ｂ）は、ポリアミック酸溶液（ａ）に可溶であり、これに関連したイミド化温度を有する。エステル化ポリアミック酸オリゴマー（ｂ）に関連して本明細書で使用されるように、用語「イミド化温度」は、実質的なイミド化がエステル部位で起こり、アルコール副生物を生じる該温度を意味する。好ましくは、エステル化ポリアミック酸オリゴマー（ｂ）のイミド化温度は、化学転化または熱的変換のいずれが用いられるかに関係なく、少なくとも１４０℃である。これは、イミド化が化学転化で室温でさえも起こり得る簡単なポリアミック酸とは明々白々な対照にある。従って、ポリアミック酸溶液（ａ）の最低ゲル−フィルムおよび／またはグリーンフィルム形成温度ならびに使用される実際のゲル−フィルムおよび／またはグリーンフィルム形成温度は、エステル化ポリアミック酸オリゴマー（ｂ）のイミド化温度未満である。
【誤訳訂正５】
【訂正対象書類名】明細書
【訂正対象項目名】００１８
【訂正方法】変更
【訂正の内容】
【００１８】
エステル化ポリアミック酸オリゴマー（ｂ）は、２〜２０個の繰り返し単位、好ましくは２〜７個の繰り返し単位を有することができる。２個未満の繰り返し単位はオリゴマーを含まない。約２０個よりも多い繰り返し単位では、オリゴマーはポリマーの特性を呈し始める。２０単位以下のエステル化ポリアミック酸オリゴマーは、シートの完全なイミド化に先立って、それがゲル−フィルムまたはグリーンフィルムのいずれかの状態で、ポリアミック酸（ａ）の表面に容易に拡散できることを確実にする。
【誤訳訂正６】
【訂正対象書類名】明細書
【訂正対象項目名】００２０
【訂正方法】変更
【訂正の内容】
【００２０】
ポリアミック酸溶液
ポリアミック酸溶液（ａ）は、テトラカルボン酸または二無水物構成成分と、ジアミン構成成分とから調製されたポリアミック酸を含む。これは、極性非プロトン溶媒の存在下に行われる。好ましくは、ポリアミック酸は、１４０℃未満の最低ゲル−フィルム形成温度または最低グリーンフィルム形成温度を有する。
【誤訳訂正７】
【訂正対象書類名】明細書
【訂正対象項目名】００２８
【訂正方法】変更
【訂正の内容】
【００２８】
エステル化ポリアミック酸オリゴマー
エステル化ポリアミック酸オリゴマー（ｂ）は、ポリアミック酸溶液（ａ）に可溶であり、ポリアミック酸ポリマーの最低グリーンフィルムまたは最低ゲル−フィルム形成温度よりも高いイミド化温度を有する。オリゴマーには、カルボニル、シアノ、ヒドロキシ、アルキン、マレイミド、ノルボルネン、およびスルホニル基からなる群から選択される少なくとも２種の架橋性基（特に熱硬化性ポリイミド工業で典型的に使用される基）が含まれる。架橋性基は、それらの起源を、二無水物もしくはジアミン構成成分中に、または下に説明されるようなエンドキャッピング剤中に有してもよい。
【誤訳訂正８】
【訂正対象書類名】明細書
【訂正対象項目名】００５８
【訂正方法】変更
【訂正の内容】
【００５８】
熱的変換
熱的変換法において、ポリアミック酸溶液（ａ）（エステル化ポリアミック酸オリゴマー（ｂ）を含む）は、表面上へキャストされ、最低グリーンフィルム形成温度以上の温度に加熱される。使用される最高キャスティング温度は、エステル化ポリアミック酸オリゴマー（ｂ）のイミド化温度よりも低いべきである。
【誤訳訂正９】
【訂正対象書類名】明細書
【訂正対象項目名】００５９
【訂正方法】変更
【訂正の内容】
【００５９】
自立のグリーンフィルムは、キャスティング表面から剥がされ、高温処理および完全イミド化用のテンターオーブンに移される。テンターオーブン中で、フィルムは、エステル化ポリアミック酸オリゴマー（ｂ）のイミド化温度を上回る温度に加熱され、その結果、フィルムは残存する溶媒から乾燥され、完全にイミド化されて、オリゴマー架橋が完成する。
【誤訳訂正１０】
【訂正対象書類名】明細書
【訂正対象項目名】００６５
【訂正方法】変更
【訂正の内容】
【００６５】
次に試験体を、両面テープで直径６インチ（１５．２４ｃｍ）のドイツのホイール試験用面型に取りつけた。２インチ／分（５．０８ｃｍ／分）のクロスヘッド速度を用いて、銅箔を上に引き剥がした。２．２５インチ（５．７２ｃｍ）の最小値を得るために連続的に剥離荷重を記録した。本明細書ではそのデータを、ポリイミドの空気側面とドラム側面との両方に対応して、線インチ当たりポンド、ｐｌｉ（Ｎ／ｃｍ）の単位で、剥離強度として提示する。これは、１／２インチ（１．２７ｃｍ）試験体の幅当たりの平均荷重から測定した。
以下に、本発明の好ましい態様を示す。
［１］  （ａ）ポリアミック酸であって、溶液を形成するために溶媒に溶解しており、
これに関連した最低ゲル−フィルム形成温度および最低グリーンフィルム形成温度を有するポリアミック酸と、
（ｂ）２〜２０個の繰り返し単位を有するエステル化ポリアミック酸オリゴマーであって、
カルボニル、シアノ、ヒドロキシ、アルキン、マレイミド、ノルボルネンおよびスルホニル基からなる群から選択される少なくとも２種の架橋性基を有し、
これに関連したイミド化温度を有し、かつ、
前記オリゴマーの前記イミド化温度が最低ゲル−フィルム形成温度および最低グリーンフィルム形成温度の少なくとも１つよりも高く、かつ、
前記ポリアミック酸溶液に可溶であり、構成成分（ａ）および（ｂ）の総合重量の０．５〜１０重量パーセントの量で存在するエステル化ポリアミック酸オリゴマーと
を含む構成成分の反応生成物を含むことを特徴とするポリイミド組成物。
［２］  前記エステル化ポリアミック酸オリゴマー（ｂ）の前記イミド化温度が１４０℃以上であることを特徴とする［１］に記載のポリイミド組成物。
［３］  前記エステル化ポリアミック酸オリゴマーが２〜７個の繰り返し単位を有することを特徴とする［１］に記載のポリイミド組成物。
［４］  前記ポリアミック酸溶液（ａ）が、
ピロメリット酸二無水物、２，２’，３，３’−ビフェニルテトラカルボン酸二無水物、３，３’，４，４’−ビフェニルテトラカルボン酸二無水物、２，３，２’，３’−ベンゾフェノンテトラカルボン酸二無水物、３，３’，４，４’−ベンゾフェノンテトラカルボン酸二無水物、ナフタレン−２，３，６，７−テトラカルボン酸二無水物、ナフタレン−１，４，５，８−テトラカルボン酸二無水物、４，４’−オキシジフタル酸二無水物、３，３’，４，４’−ビフェニルスルホンテトラカルボン酸二無水物、３，４，９，１０−ペリレンテトラカルボン酸二無水物、ビス（３，４−ジカルボキシフェニル）スルフィド二無水物、ビス（３，４−ジカルボキシフェニル）メタン二無水物、２，２−ビス（３，４−ジカルボキシフェニル）プロパン二無水物、２，２−ビス（３，４−ジカルボキシフェニル）ヘキサフルオロプロパン、２，６−ジクロロナフタレン−１，４，５，８−テトラカルボン酸二無水物、２，７−ジクロロナフタレン−１，４，５，８−テトラカルボン酸二無水物、２，３，６，７−テトラクロロナフタレン−１，４，５，８−テトラカルボン酸二無水物、フェナントレン−８，９，１０−テトラカルボン酸二無水物、ピラジン−２，３，５，６−テトラカルボン酸二無水物、ベンゼン−１，２，３，４−テトラカルボン酸二無水物、およびチオフェン−２，３，４，５−テトラカルボン酸二無水物、ならびにそれらの組合せ
からなる群から選択されるテトラカルボン酸二無水物と、
メタ−フェニレンジアミン、パラ−フェニレンジアミン、１，２−ジアミノベンゼン、４，４’−ジアミノジフェニルメタン、２，２−ビス（４−アミノフェニル）プロパン、４，４’−ジアミノジフェニルプロパン、４，４’−ジアミノジフェニルスルフィド、４，４’−ジアミノジフェニルスルホン、３，３’−ジアミノジフェニルスルホン、３，４’−ジアミノジフェニルエーテル、４，４’−ジアミノジフェニルエーテル、２，６−ジアミノピリジン、ビス（３−アミノフェニル）ジエチルシラン、４，４’−ジアミノジフェニルジエチルシラン、ベンジジン、３，３’−ジクロロベンジジン、３，３’−ジメトキシベンジジン、４，４’−ジアミノベンゾフェノン、Ｎ，Ｎ−ビス（４−アミノフェニル）−ｎ−ブチルアミン、Ｎ，Ｎ−ビス（４−アミノフェニル）メチルアミン、１，５−ジアミノナフタレン、３，３’−ジメチル−４，４’−ジアミノビフェニル、４−アミノフェニル−３−アミノベンゾエート、Ｎ，Ｎ−ビス（４−アミノフェニル）アニリン、ビス（ｐ−ベータ−アミノ−ｔ−ブチルフェニル）エーテル、ｐ−ビス−２−（２−メチル−４−アミノペンチル）ベンゼン、ｐ−ビス（１，１−ジメチル−５−アミノペンチル）ベンゼン、１，３−ビス（４−アミノフェノキシ）ベンゼン、ｍ−キシリレンジアミン、ｐ−キシリレンジアミン、４，４’−ジアミノジフェニルエーテルホスフィンオキシド、４，４’−ジアミノジフェニルＮ−メチルアミン、４，４’−ジアミノジフェニルＮ−フェニルアミン、およびそれらの組合せからなる群から選択されるジアミンと
の反応生成物から形成されることを特徴とする［１］に記載のポリイミド組成物。
［５］  前記ポリアミック酸溶液（ａ）が極性非プロトン溶媒を含むことを特徴とする［１］に記載のポリイミド組成物。
［６］  前記エステル化ポリアミック酸オリゴマー（ｂ）が、
ピロメリット酸二無水物、２，２’，３，３’−ビフェニルテトラカルボン酸二無水物、３，３’，４，４’−ビフェニルテトラカルボン酸二無水物、４，４’−オキシジフタル酸無水物、２，３，２’，３’−ベンゾフェノンテトラカルボン酸二無水物、３，３’，４，４’−ベンゾフェノンテトラカルボン酸二無水物、３，３’，４，４’−ジフェニルスルホンテトラカルボン酸二無水物、ビス（３，４−ジカルボキシフェニル）メタン二無水物、２，２−ビス（３，４−ジカルボキシフェニル）プロパン二無水物、およびそれらの組合せからなる群から選択されるテトラカルボン酸二無水物と、
ｍ−フェニレンジアミン、パラ−フェニレンジアミン、ジアミノベンゾフェノン、および４，４’−オキシジアニリン、３，４’−オキシジアニリン、４，４’−ジアミノジフェニルメタン、２，２−ビス（４−アミノフェニル）プロパン、４，４’−ジアミノジフェニルプロパン、４，４’−ジアミノジフェニルスルホン、３，３’−ジアミノジフェニルスルホン、ビス（３−アミノフェニル）ジエチルシラン、４，４’−ジアミノジフェニルジエチルシラン、ベンジジン、１，３−ビス（４−アミノフェノキシ）ベンゼン、ｐ−ジアミノジフェニルアセチレン、３，３’−ジヒドロキシ−４，４’−ジアミノ−ビフェニル、３，３’−ジアミノ−４，４’−ジヒドロキシ−ビフェニル、１，３−ビス（３−アミノフェノキシ）−５−シアノ−ベンゼン、およびそれらの組合せからなる群から選択されるジアミンと
の反応生成物から形成されることを特徴とする［１］に記載のポリイミド組成物。
［７］  前記エステル化ポリアミック酸オリゴマー（ｂ）が一般式
【化７】
2004531608.tif 000007
（式中、
ｎは２〜２０に等しく、
各Ｒ1は独立して
【化８】
2004531608.tif 000008
からなる群から選択され、
各Ｒ2は、その９０％以下が−ＯＨ基であるという条件で、独立して
【化９】
2004531608.tif 000009
からなる群から選択され、
各Ｒ3は独立して
【化１０】
2004531608.tif 000010
からなる群から選択され、
かつ、
各Ｒ4は、オリゴマーが、カルボニル、シアノ、ヒドロキシ、アルキン。マレイミド、ノルボルネンおよびスルホニル基からなる群から選択される少なくとも２種の架橋性基を有するという条件で、独立して
【化１１】
2004531608.tif 000011
からなる群から選択される）
を有することを特徴とする［１］に記載のポリイミド組成物。
［８］  前記エステル化ポリアミック酸オリゴマーが式
【化１２】
2004531608.tif 000012
（式中、ｎは２〜７であり、各Ｒ2は、その９０％以下がヒドロキシ基であるという条件で、エトキシおよびヒドロキシ基からなる群から独立して選択される基である）
を有することを特徴とする［７］に記載の組成物。
［９］  前記反応生成物が、約１５と１２５℃との間のゲル−フィルム形成温度を用いる化学転化によって得られることを特徴とする［８］に記載のポリイミド組成物。
［１０］  前記ゲル−フィルム形成温度が少なくとも６０℃であることを特徴とする［９］に記載のポリイミド組成物。
［１１］  前記エステル化ポリアミック酸オリゴマー（ｂ）が構成成分（ａ）および（ｂ）の総合重量の１．０〜３重量パーセントの量で存在することを特徴とする［１］に記載のポリイミド組成物。
［１２］  ［１］に記載のポリイミド組成物から製造されたフィルムを含むことを特徴とする製造物品。
［１３］  ポリイミドフィルム基材であって、少なくとも１つの表面を呈し、
［１］に記載のポリイミド組成物を有するポリイミドフィルム基材と、
前記少なくとも１つの表面に接着された金属層と
を含むことを特徴とする製造物品。
［１４］  前記金属層が接着剤によって前記ポリイミドフィルム基材に接着されることを特徴とする［１３］に記載の製造物品。
［１５］  前記金属層が前記ポリイミドフィルム表面上にスパッターおよび電気めっきされることを特徴とする［１３］に記載の製造物品。
［１６］  アクリル系接着剤を利用して、ＩＰＣ剥離強度、フレキシブルプリント配線材料方法（Ｆｌｅｘｉｂｌｅ  Ｐｒｉｎｔｅｄ  Ｗｉｒｉｎｇ  Ｍａｔｅｒｉａｌｓ  ｍｅｔｈｏｄ）２．４．９、改訂Ｃ、方法Ｂを用いて測定したときに、少なくとも８ｐｌｉ（１４Ｎ／ｃｍ）の剥離強度を有することを特徴とする［１３］に記載の物品。
［１７］  ＩＰＣ  ＴＭ−６５０、方法Ａを用いて測定したときに、少なくとも１２ｐｌｉ（２１Ｎ／ｃｍ）の剥離強度を有することを特徴とする［１５］に記載の物品。